(57)【要約】【課題】  高い生産性および高い記録密度を有し、良好な信頼性を発揮しながら副情報の再生を行うことができる光記録媒体を提供する。  また、低コスト、かつ、短時間で、副情報を記録することが可能な情報記録方法を提供する。【解決手段】  主情報および副情報が記録される記録層を有する光記録媒体であって、  副情報が、主情報を記録する際に使用する短波長レーザの波長よりも３０ｎｍ以上長い波長の長波長レーザを用いて記録されてなり、  副情報が記録される領域における長波長レーザの吸光度が、０．０５以上であることを特徴とする光記録媒体である。  また、主情報および副情報が記録される記録層を有する光記録媒体の情報記録方法であって、  ５００ｎｍ以下の短波長レーザにより前記主情報を記録し、  既述の長波長レーザを用いて副情報を記録することを特徴とする情報記録方法である。【選択図】  なし【特許請求の範囲】
【請求項１】
主情報および副情報が記録される記録層を有する光記録媒体であって、
前記副情報が、前記主情報を記録する際に使用する短波長レーザの波長よりも３０ｎｍ以上長い波長の長波長レーザを用いて記録されてなり、
前記副情報が記録される領域における前記長波長レーザの吸光度が、０．０５以上であることを特徴とする光記録媒体。
【請求項２】
主情報および副情報が記録される記録層を有する光記録媒体の情報記録方法であって、
５００ｎｍ以下の短波長レーザにより前記主情報を記録し、
前記短波長レーザの波長よりも３０ｎｍ以上長い波長の長波長レーザを用いて前記副情報を記録することを特徴とする情報記録方法。
【発明の詳細な説明】
【技術分野】
【０００１】
本発明は、光記録媒体および情報記録方法に関し、特に、レーザを用いて主情報および副情報の記録及び再生を行うことができる追記型の光記録媒体および情報記録方法に関する。
【背景技術】
【０００２】
従来より、レーザ照射により情報の記録が可能な光記録媒体として、所謂ＣＤ−Ｒ／ＲＷ、ＤＶＤ−Ｒ／ＲＷ／ＲＡＭなどの媒体が知られている。
ＣＤ−Ｒ／ＲＷを除く上記媒体の中では、主にコピープロテクション等の目的で、バーコード状の信号（副情報に相当する信号）が記録されたバーストカッティングエリアと呼ばれる領域が設けられている（例えば、特許文献１〜４参照）。そして、当該領域からは、コピープロテクションを含む著作権管理情報等に相当する信号が発せられ、コピープロテクション等の機能が発揮される。
【０００３】
上記バーコード状の信号は、記録再生信号（ピット）と比較してサイズが大きく、記録には高パワー、大面積のレーザーを用いるのが有効である。
【０００４】
例えば、相変化型の光記録媒体では、波長が８１０ｎｍのレーザが用いられる。ＤＶＤ−Ｒでは、６５０ｎｍの波長のレーザーが検討されたが、これは、ＤＶＤ−Ｒの記録再生波長と同じ波長であった。
【０００５】
青色レーザー（４０５ｎｍ付近）等の短波長のレーザを用いる光記録媒体の中で、相変化型の光記録媒体では、従来の媒体（ＤＶＤ＋／−ＲＷ）と同様に長い波長のレーザーで、副情報の記録が可能である。
しかし、有機色素を記録層に用いた追記型の光記録媒体では、未だ、バーコード状の信号を記録する技術は確立されていない。ＤＶＤ＋／−ＲＷと同様な考えをすれば、波長が４０５ｎｍのレーザーで記録することになるが、現在の技術では、波長４０５ｎｍの高パワーのレーザーは高価であり、サイズの大きなバーコード状の信号を記録しようとすると時間がかかる等、実用面で種々の問題がある。
【特許文献１】特開平１０−１８８３６１号公報
【特許文献２】特開平１０−２３３０１９号公報
【特許文献３】特開２００１−７６３４５号公報
【特許文献４】特開２００１−２４３６３４号公報
【発明の開示】
【発明が解決しようとする課題】
【０００６】
以上から、本発明は下記目的を達成することを課題とする。すなわち、本発明は、高い生産性および高い記録密度を有し、良好な信頼性を発揮しながら副情報の再生を行うことができる光記録媒体を提供することを目的とする。
また、本発明は、低コスト、かつ、短時間で、副情報を記録することが可能な情報記録方法を提供することを目的とする。
【課題を解決するための手段】
【０００７】
上記課題を解決すべく鋭意検討の結果、本発明者は、下記本発明に想到し当該課題を解決できることを見出した。
すなわち、本発明は、主情報および副情報が記録される記録層を有する光記録媒体であって、
前記副情報が、前記主情報を記録する際に使用する短波長レーザの波長よりも３０ｎｍ以上長い波長の長波長レーザを用いて記録されてなり、
前記副情報が記録される領域における前記長波長レーザの吸光度が、０．０５以上であることを特徴とする光記録媒体である。
前記短波長レーザの波長は、５００ｎｍ以下であることが好ましい。また、前記記録層は、色素を含有することが好ましい。
【０００８】
また、本発明は、主情報および副情報が記録される記録層を有する光記録媒体の情報記録方法であって、
５００ｎｍ以下の短波長レーザにより前記主情報を記録し、
前記短波長レーザの波長よりも３０ｎｍ以上長い波長の長波長レーザを用いて前記副情報を記録することを特徴とする情報記録方法である。
前記副情報が記録される領域における前記長波長レーザの吸光度は、０．０５以上とすることが好ましい。
【発明の効果】
【０００９】
本発明によれば、高い生産性および高い記録密度を有し、良好な信頼性を発揮しながら副情報の再生を行うことができる光記録媒体を提供することができる。
また、本発明は、低コスト、かつ、短時間で、副情報を記録することが可能な情報記録方法を提供することができる。
【発明を実施するための最良の形態】
【００１０】
本発明の光記録媒体は、主情報および副情報が記録される記録層を有する。
「主情報」とは、ユーザーが記録する種々の情報をいい、ＣＤ−ＲやＤＶＤ−Ｒ等に記録される一般的な情報をいう。
ここで、主情報の記録には、従来のＤＶＤ−Ｒ等よりも高い記録密度を達成すべく、短波長レーザ（波長：５００ｎｍ以下）を使用する。短波長レーザの好ましい波長としては、３５０〜４５０ｎｍであることが好ましく、３９０〜４２０ｎｍであることがより好ましい。
【００１１】
また、「副情報」とは、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等の情報をいう。
【００１２】
副情報は、例えば、ＤＶＤ等でいうバーストカッティングエリア（ＢＣＡ）に相当する領域（以下、「ＢＣＡ相当領域」ということがある）に記録される。
なお、「ＢＣＡ相当領域」とは、ＤＶＤ等に形成される光記録媒体の識別情報等を記録する領域で、いわゆるＢＣＡ（バーストカッティングエリア）と同様の機能を有する領域をいう。ＢＣＡ相当領域は、例えば、光記録媒体の中心から、２２ｍｍ以上２４ｍｍ以下の範囲に設けられる。
【００１３】
ＢＣＡ相当領域は、トラックの最内周部で複数のトラックに跨って、ＹＡＧレーザ、炭酸ガスレーザ等の高出力レーザにより、その円周方向にバーコード状に形成される。
このとき、副情報は、主情報を記録する際に使用する短波長レーザの波長よりも３０ｎｍ以上長い波長の長波長レーザを用いて記録される。長波長のレーザは、比較的安価であり、短時間で副情報の記録が行える利点がある。副情報の記録方法としては、上記高出力レーザを使用し、従来のＤＶＤ−Ｒ等に採用される条件を適用することができる。なお、副情報を記録する際の光記録媒体の回転数は、１００〜３０００ｒ．ｐ．ｍとすることが好ましい。上記範囲とすることで、記録時間を短くしながら、良好な記録を行うことができる。より好ましくは２００〜１５００ｒ．ｐ．ｍであり、さらに好ましくは３００〜１０００ｒ．ｐ．ｍである。
【００１４】
波長４０５ｎｍ等の青紫色レーザで、大出力のものは、高価となり、作製される光記録媒体の生産性を低下させてしまう。
【００１５】
また、副情報が記録される領域における長波長レーザの吸光度は、０．０５以上である。
０．０５未満では、吸光度が低すぎるために記録に時間がかかり、生産性を低下させてしまう。一方、０．０５以上とすることで、生産性を高め、また、従来の光記録媒体（ＤＶＤ−Ｒ等）と同等の信頼性（例えば、違法コピー防止に対する信頼性等）を発揮することができる。
好ましい吸光度は、０．０７以上であり、より好ましくは、０．１〜０．８である。
【００１６】
当該吸光度を０．０５以上とするには、長波長レーザの当該波長における吸光度が０．０５以上の色素を記録層に含有させればよい。吸光度が０．０５以上となれば、複数種の色素を併用してもよい。なお、色素の詳細については、後述する。また、当該吸光度は、基板上に記録層を形成した積層体の吸光度と基板単体の吸光度の差から求めることができる。
【００１７】
副情報を記録する際に形成されるマーク（バーコード状記録部）は、その長手方向（円周方向）の長さが、５〜５０μｍであることが好ましい。長手方向が上記範囲あることで、再生信号振幅および線記録密度を十分なものとすることができる。より好ましくは、１０〜３０μｍである。
また、幅方向（半径方向）の長さは、０．１〜２ｍｍであることが好ましい。上記範囲にあることで、トラッキングを充分なものとし、データ領域を多くすることができる。より好ましくは、０．２〜１ｍｍである。
【００１８】
本発明の光情報記録媒体の代表的な構成としては、（１）基板上に、記録層、反射層、接着層、ダミー基板、任意の印刷層が設けられた構成（ＨＤ−ＤＶＤ構成）、（２）基板上に、反射層、記録層、接着層、透明シート（光透過層）、が設けられた構成（ブルーレイディスク構成）等が挙げられる。
なお、基板とダミー基板もしくは透明シートとの間、または、ダミー基板もしくは透明シート上には、接着性・記録特性・保存性等を高める目的で、下塗層や中間層やハードコート層等のその他の層を適宜、設けてもよい。
以下、ＨＤ−ＤＶＤ構成を例に、本発明の光情報記録媒体の基板や上記各層について説明する。なお、本発明はこれらに限定されるものではない。
【００１９】
（基板）
基板材料の具体例としては、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性および低価格等の点から、ポリカーボネート、アモルファスポリオレフィンが好ましく、ポリカーボネートが特に好ましい。また、基板の厚さ（記録層が形成される領域の平均の厚さ）は、０．１〜０．７ｍｍの範囲とすることが好ましい。
【００２０】
基板には、トラッキング用の案内溝またはアドレス信号等の情報を表わす凹凸が形成されている。より高い記録密度を達成するためにＣＤ−ＲやＤＶＤ−Ｒに比べて、より狭いトラックピッチのグルーブが形成された基板を用いることが好ましい。
【００２１】
グルーブのトラックピッチは、２００〜５００ｎｍの範囲とすることが好ましい。より好ましくは、３５０〜４５０ｎｍの範囲とする。
また、グルーブの深さ（溝深さ）は、２０〜１２０ｎｍの範囲とすることが好ましい。かかる範囲とすることで、トラッキングエラー信号が小さくなってトラッキングがかかりにくくなることを防ぎながら、成形が困難となることを防ぐことができる。より好ましくは、２５〜１１０ｎｍである。
【００２２】
溝幅は、５０〜２５０ｎｍの範囲とすることが好ましい。かかる範囲とすることで、トラッキングエラーの低下を防ぎながら、ジッターを低減させることができる。より好ましくは、７０〜２３０ｎｍの範囲とし、さらに好ましくは、９０〜２００ｎｍとする。
【００２３】
なお、後述する記録層が設けられる側の基板表面には、平面性の改善、接着力の向上の目的で、下塗層を形成してあってもよい。
該下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
下塗層は、上記材料を適当な溶剤に溶解または分散して塗布液を調製した後、この塗布液をスピンコート、ディップコート、エクストルージョンコート等の塗布法により基板表面に塗布することにより形成することができる。下塗層の層厚は、一般に０．００５〜２０μｍの範囲にあり、好ましくは０．０１〜１０μｍの範囲である。
【００２４】
（記録層）
記録層は、基板上に形成され、色素（有機色素）を含有する色素型であることが好ましい。当該色素としては、記録層に含有させることで、短波長（波長５００ｎｍ以下）レーザにより主情報の記録が可能となり、かつ、既述の長波長レーザに対しても当該波長において、吸光度が０．０５以上となるものを使用する。
前記有機色素の代表例としては、副情報を記録する長波長レーザの波長にもよるが、フタロシアニン化合物が挙げられる。
【００２５】
例えば、主情報を記録する波長を４０５ｎｍとし、副情報を記録する長波長レーザの波長を、６００〜７００ｎｍとする場合は、下記化学式で表される色素（１）を使用することが好ましい。
【００２６】
【化１】
2005141809.tif 000002
【００２７】
また、主情報を記録する波長を４０５ｎｍとし、副情報を記録する長波長レーザの波長を、５００〜５５０ｎｍとする場合は、下記化学式で表される色素（２）を使用することが好ましい。
【００２８】
【化２】
2005141809.tif 000003
【００２９】
さらに、トリアゾール化合物、トリアジン化合物、シアニン化合物、メロシアニン化合物、アミノブタジエン化合物、桂皮酸化合物、ビオロゲン化合物、アゾ化合物、オキソノールベンゾオキサゾール化合物、ベンゾトリアゾール化合物等の有機化合物も、記録層素材として併用してもよい。これらの化合物の中では、シアニン化合物、アミノブタジエン化合物、ベンゾトリアゾール化合物が特に好ましい。
【００３０】
記録層は、有機色素である上記記録物質を、結合剤等と共に適当な溶剤に溶解して塗布液を調製し、次いでこの塗布液を基板表面に形成された反射層上に塗布して塗膜を形成した後、乾燥することにより形成される。塗布液中の記録物質（例えば、既述の色素（１）や色素（２）等）の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００３１】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類；等を挙げることができる。
上記溶剤は使用する記録物質の溶解性を考慮して単独で、あるいは二種以上を組み合わせて使用することができる。塗布液中にはさらに酸化防止剤、ＵＶ吸収剤、可塑剤、潤滑剤等各種の添加剤を目的に応じて添加してもよい。
【００３２】
結合剤を使用する場合に、結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；を挙げることができる。記録層の材料として結合剤を併用する場合に、結合剤の使用量は、一般に記録物質に対して０．０１倍量〜５０倍量（質量比）の範囲にあり、好ましくは０．１倍量〜５倍量（質量比）の範囲にある。このようにして調製される塗布液中の記録物質の濃度は、一般に０．０１〜１０質量％の範囲にあり、好ましくは０．１〜５質量％の範囲にある。
【００３３】
塗布方法としては、スプレー法、スピンコート法、ディップ法、ロールコート法、ブレードコート法、ドクターロール法、スクリーン印刷法等を挙げることができる。記録層は単層でも重層でもよい。また、記録層の層厚は、一般に２０〜５００ｎｍの範囲にあり、好ましくは３０〜３００ｎｍの範囲にあり、より好ましくは５０〜２５０ｎｍの範囲にある。
【００３４】
なお、形成される記録層の内径は、基板に形成されたスタックリングの径と揃えるようにすることが好ましい。成形後の基板ハンドリングを吸盤を用いて行った場合、基板内周部には、吸盤と接触したことによる付着汚れがある場合が多い。これは目視では確認できないが、塗布液を塗布した場合にハジキ状の欠陥となって現れる。このハジキ状の欠陥が現れると、記録層内周部分が完全な円状とならず、波打ってしまい外観ムラという問題が発生する。
このような場合、記録層の塗布内径をスタックリングの半径と一致させると、２枚の基板を貼り合わせた場合、記録層内周部分は両側のスタックリングで挟まれるためにスタックリング越しに見ることになり、外観ムラを目視で判別し難くできるという利点がある。
【００３５】
記録層には、該記録層の耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、および同６−２６０２８号公報等の各公報、ドイツ特許３５０３９９号明細書、そして日本化学会誌１９９２年１０月号第１１４１頁等に記載のものを挙げることができる。
【００３６】
前記一重項酸素クエンチャー等の褪色防止剤の使用量は、色素の量に対して、通常０．１〜５０質量％の範囲であり、好ましくは、０．５〜４５質量％の範囲、さらに好ましくは、３〜４０質量％の範囲、特に好ましくは５〜２５質量％の範囲である。
【００３７】
（反射層）
反射層には、レーザ光に対する反射率が高い光反射性物質が用いられる。当該反射率は、７０％以上であることが好ましい。
反射率の高い光反射性物質としては、Ｍｇ、Ｒｅ、Ｒｈ、Ｐｔ、Ａｇ、Ａｕ、Ｚｎ、Ａｌ、Ｐｏ、Ｐ、Ｓｂ等の金属および半金属を挙げることができる。これらの光反射性物質は単独（主成分として、好ましくは５０質量％以上、より好ましくは７０質量％）で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ、Ｚｎ、Ｒｈ、Ｓｂおよびステンレス鋼である。特に好ましくは、Ａｕ、Ａｇ、Ａｌあるいはこれらの合金であり、最も好ましくは、ＡｇまたはＡｇを主成分とする合金（Ａｇ：５０質量％以上）である。
【００３８】
また、腐食防止の目的で、上記材料の他に、Ｂ、Ｃ、Ｎ、Ｏ、Ｓｉ、Ｓｃ、Ｔｉ、Ｖ、Ｃｒ、Ｍｎ、Ｆｅ、Ｃｏ、Ｃｕ、Ｎｉ、Ｇａ、Ｇｅ、Ｓｅ、Ｓｒ、Ｙ、Ｚｒ、Ｎｂ、Ｍｏ、Ｔｃ、Ｒｕ、Ｐｄ、Ｃｄ、Ｉｎ、Ｓｎ、Ｔｅ、ランタノイド、Ｈｆ、Ｔａ、Ｗ、Ｉｒ、Ｐｂ、Ｂｉ、Ｔｈ等の金属および半金属を含んでもよい。これらのうちで、好ましいものは、Ｂ、Ｃ、Ｎ、Ｏ、Ｓｉ、Ｔｉ、Ｐｂ、Ｂｉ、Ｔｈ、Ｖ、Ｃｒ、Ｃｏ、Ｃｕ、Ｎｉ、Ｇｅ、Ｓｒ、Ｙ、Ｚｒ、Ｎｂ、Ｍｏ、ランタノイド、Ｈｆ、Ｗであり、より好ましくは、Ｃ、Ｎ、Ｏ、Ｓｉ、Ｃｕ、Ｍｏ、Ｗ、Ｂｉである。
【００３９】
反射層は、例えば、上記光反射性物質を蒸着、スパッタリングまたはイオンプレーティングすることにより記録層上に形成することができる。反射層の層厚は、一般的には１０〜３００ｎｍの範囲とし、５０〜２００ｎｍの範囲とすることが好ましい。
【００４０】
既述のように、基板とダミー基板との間には、種々の中間層を設けてもよい。例えば、中間層として、バリア層を形成してもよい。
バリア層を構成する材料としては、レーザ光を透過する材料であれば、特に制限はないが、誘電体であることが好ましく、より具体的には、ＺｎＳ、ＺｎＯ、ＺｎＯ−Ｇａ2Ｏ3、ＺｎＯ−Ａｌ2Ｏ3、ＴｉＯ2、ＳｉＯ2、ＺｎＳ−ＳｉＯ2、ＧｅＯ2、Ｓｉ3Ｎ4、Ｇｅ3Ｎ4、ＭｇＦ2、等の無機酸化物、窒化物、硫化物が挙げられ、ＺｎＯ−Ｇａ2Ｏ3、ＺｎＯ−Ａｌ2Ｏ3、ＺｎＳ−ＳｉＯ2、またはＳｉＯ2が好ましい。バリア層は、スパッタリング、イオンプレーティング等により形成すること可能で、その厚さは、１〜１００ｎｍとすることが好ましい。
【００４１】
（ダミー基板）
ダミー基板としては、既述の基板と同じ材質で、形状が同じものを使用することができる。ダミー基板の貼り合わせには、種々の接着剤を使用することができるが、当該接着剤としては、紫外線硬化樹脂を使用することが好ましい。紫外線硬化樹脂としては、カチオン硬化型エポキシ樹脂のような遅効型接着剤や紫外線硬化型アクリレート樹脂のようなスピン硬化型接着剤でもよく、その他、熱硬化樹脂、粘着剤でもよい。接着剤は、スピンコート等の塗布により反射層上やダミー基板の貼り合わせ面に付与することができる。なお、紫外線硬化樹脂を使用した場合は、公知の条件に従い、紫外線を照射すれば、ダミー基板を貼り合わせることができる。
このようにして、ダミー基板を貼り合わせることで、光記録媒体が作製される。
なお、光記録媒体を作製した後で、既述のように、ＹＡＧレーザや炭酸ガスレーザ等を使用して、所望の副情報が記録されて、本発明の光記録媒体が作製される。
【００４２】
また、基板上に、反射層、記録層、接着層、透明シート（光透過層）が設けられた構成（ブルーレイディスク構成）の場合、透明シート以外の各層の材質等は、ＨＤ−ＤＶＤ構成と同様である。以下、透明シートについて説明する。なお、上記基板の厚さは、１．１±０．３ｍｍの範囲とすることが好ましい。また、トラックピッチは、２５０〜３５０ｎｍとすることが好ましい。
【００４３】
（透明シート（光透過層））
透明シートは、光記録媒体内部を汚染や傷、衝撃などから防ぐため、あるいは水分の浸入などを防ぐなどのために形成される。材料としては、透明な材質であれば特に限定されないが、好ましくはポリカーボネート、三酢酸セルロース等であり、より好ましくは、２３℃５０％ＲＨでの吸湿率が５％以下の材料である。
なお、「透明」とは、記録光および再生光の光に対し、該光を透過する（透過率：９０％以上）ほどに透明であることを意味する。
【００４４】
透明シートは、例えば以下のようにして設けることができる。光硬化性樹脂を適当な溶剤に溶解して塗布液を調製した後、この塗布液を所定温度で記録層上（バリア層等が形成されている場合はその上）に塗布して塗布膜を形成し、該塗布膜上に、例えば、プラスチックの押出加工で得られた三酢酸セルロースフィルム（ＴＡＣフィルム）をラミネートし、ラミネートしたＴＡＣフィルムの上から光を照射して塗布膜を硬化させて形成される。前記ＴＡＣフィルムとしては、紫外線吸収剤を含むものが好ましい。透明シートの厚さは、０．０１〜０．２ｍｍの範囲であり、好ましくは０．０３〜０．１ｍｍの範囲、より好ましくは０．０５〜０．０９５ｍｍの範囲である。
なお、透明シートとして、ポリカーボネートシート等を使用することもできる。また、透明シートの代わりに、紫外線硬化樹脂等からなる光透過層を形成してもよい。
【００４５】
粘度制御のため、塗布温度は２３〜５０℃の範囲が好ましく、２４〜４０℃の範囲がより好ましく、２５〜３７℃の範囲がさらに好ましい。
ディスクの反りを防止するため、塗布膜への紫外線の照射はパルス型の光照射器（好ましくは、ＵＶ照射器）を用いて行うのが好ましい。パルス間隔はｍｓｅｃ以下が好ましく、μｓｅｃ以下がより好ましい。１パルスの照射光量は特に制限されないが、３ｋＷ／ｃｍ2以下が好ましく、２ｋＷ／ｃｍ2以下がより好ましい。
また、照射回数は特に制限されないが、２０回以下が好ましく、１０回以下がより好ましい。
なお、透明シートの貼り合わせ面に粘着剤が付与されている場合は、上記接着剤は必要ない。
【００４６】
次に、本発明の光記録媒体への主情報の記録方法および記録した主情報の再生方法について説明する。
光記録媒体への主情報の記録は、例えば、次のように行われる。
まず、光記録媒体を定線速度にて回転させながら、透明シート側またはダミー基板とは反対の基板側から記録用の３５０〜５００ｎｍ（好ましくは、４００〜４４０ｎｍ）のレーザを照射する。このレーザの照射により、記録層がその光を吸収して局所的に温度上昇し、物理的あるいは化学的変化（例えば、ピットの生成）が生じてその光学的特性が変化する。この光学的特性の変化により、主情報が記録される。
【００４７】
３５０〜５００ｎｍの発振波長を有するレーザ光源としては、例えば、３９０〜４１５ｎｍの範囲の発振波長を有する青紫色半導体レーザ、中心発振波長約４３０ｎｍの青紫色ＳＨＧレーザ等を挙げることができる。
また、記録密度を高めるために、ピックアップに使用される対物レンズの開口率（ＮＡ）は０．６以上が好ましい。
【００４８】
一方、記録された主情報の再生は、光記録媒体を上記と同一の定線速度で回転させながら、主情報の記録に使用したレーザと同一波長もしくはそれ以下の波長のレーザを記録時にレーザを入射した面から照射して、その反射光を検出することにより行うことができる。
【実施例】
【００４９】
以下、実施例により本発明を具体的に説明するが、本発明はこれらに限定されることはない。
【００５０】
（実施例１）
帝人化成（株）社製のポリカーボネート樹脂（パンライトＡＤ５５０３）を用いて射出成形により厚さ０．６ｍｍの基板（外径１２０ｍｍ、内径１５ｍｍ）を成形した。基板の溝トラックピッチは４００ｎｍ、グルーブ部（溝部）の半値幅は２００ｎｍ、溝深さは８５ｎｍであった。
【００５１】
既述の化学式で表される色素（１）を、ＴＦＰ（２，２，３，３−テトラフルオロプロパノール）１００ｍｌ中に２．５ｇ添加し、この溶液に超音波を２時間照射して色素（１）をさらに溶解させた。その後、２３℃５０％の環境に０．５時間以上静置し、０．２μｍのフィルターで濾過した。濾過後の溶液を用いて、スピンコート法で基板上に厚さ１４０ｎｍの記録層を形成した。記録層の塗布内径は、基板裏面にあるスタックリングの径と揃えて塗布した。
【００５２】
なお、記録層形成後の積層体および基板単体の吸光度を分光光度計（島津製作所社製  ＵＶ−３１００ＰＣ）を用いて測定した。なお、測定波長領域は、後述するＢＣＡカッターで使用する波長を含む領域とし、全データの中からＢＣＡカッターで使用する波長での吸光度の値を求めた。そして、記録層形成後の積層体の吸光度から基板単体の吸光度の値を差し引いて、副情報が記録される領域における吸光度を求めた。結果を下記表１に示す。
【００５３】
記録層形成後、８０℃のクリーンオーブン中で１時間加熱処理を施した。
この記録層上に、Ａｇ：９８．１質量部、Ｐｄ：０．９質量部、Ｃｕ：１．０質量部からなるターゲット（ＡＰＣ）を用いて、真空成膜法により反射層を１００ｎｍの厚みで成膜した。投入電力は２ｋＷ、Ａｒ流量は５ｓｃｃｍであった。
【００５４】
基板上に、記録層、反射層が順次形成された積層体を、６０ｒ．ｐ．ｍで回転させながら、中心孔から半径２５〜３０ｍｍの範囲に、紫外線硬化樹脂（大日本インキ社製  ＳＤ６４０）を反射層上に円弧状に塗布し、その上から、厚さ０．６ｍｍのポリカーボネート製のダミー基板（グルーブが形成されていない点以外は、上記基板と同様）を載置した。その後、３０００ｒ．ｐ．ｍで回転させて紫外線硬化樹脂を反射層とダミー基板との間に延展させた後、紫外線を照射してダミー基板を貼り合わせて、光記録媒体を作製した。
【００５５】
作製した光記録媒体を、ＢＣＡカッター（パルステック工業社製  レーザー波長６６３ｎｍ）にセットし、０．２８Ｗのパワーで、バーコード状の信号（副情報）を記録した（記録した範囲は、光記録媒体の中心から、２２ｍｍ以上２４ｍｍ以下の範囲とした）。記録スポットの大きさは、長手方向が０．９μｍで、幅方向が３５μｍであった。また、信号の大きさは、長手方向が２４μｍで、幅方向が５００μｍであった。記録時間は３０秒、回転数は５００ｒ．ｐ．ｍ、送りピッチは１０μｍであった。
【００５６】
バーコード状の信号を記録した光記録媒体を、波長：４０４ｎｍ、ＮＡ（開口率）＝０．６５のレーザー光学系を搭載したＤＤＵ−１０００（パルステック工業社製）にセットして、６．５ｍ／秒の線速度、０．５ｍＷのパワーで再生して、その再生波形をオシロスコープで評価した。具体的には、未記録部分電圧（ＩＢＨ）と記録部電圧（ＩＢＬ）との比（ＩＢＬ／ＩＢＨ）を算出し、（ＩＢＬ／ＩＢＨ）＜０．８を満足した場合を「○」とし、満足しない場合を「×」とした。結果を下記表１に示す。
【００５７】
（比較例１）
バーコード状の信号を記録するときに、ＢＣＡカッター（パルステック工業社製）の波長を８１０ｎｍとし、２．７Ｗのパワーで記録を行い、記録時間を３分とし、記録スポットの大きさ（長手方向１μｍ、幅方向１８０μｍ）を変更した以外は実施例１と同様にして、光情報記録媒体の評価を行った。結果を下記表１に示す。
【００５８】
（比較例２）
色素（１）を色素（２）に変更した以外は、実施例１と同様にして、光記録媒体を作製し、評価を行った。結果を下記表１に示す。
【００５９】
【表１】
2005141809.tif 000004
【００６０】
主情報の記録波長を４０４ｎｍとし、記録層の色素（１）含有させて副情報の記録波長を６６３ｎｍとした実施例１の光記録媒体では、ＩＢＬ／ＩＢＨが０．７で、ノイズに対する信号の判別が良好であった。これに対し、比較例１の光記録媒体では、記録層に色素（１）を含有させてはいるものの、副情報を記録する際の記録波長のおける吸光度が低かったため、記録が不可能となった。また、比較例２の光記録媒体も同様に、副情報を記録する際の記録波長のおける吸光度が低かったため、記録が不可能となった。